(57)【特許請求の範囲】
【請求項１】
ねじれネマチック配向した液晶組成物を含む光学異方体フィルムであって、
ねじれネマチック配向の螺旋軸がフィルム法線方向にほぼ平行であり、かつねじれ角が７０°以上３００°以下の範囲にあり、
該液晶組成物は螺旋ピッチ０．２μｍ以上５０μｍ以下のコレステリック相を示し、かつ下記反復単位（Ｉ）および（ＩＩ）を主たる構成単位とする直鎖または環状の液晶オリゴマー（Ａ）から選ばれる１種類以上の液晶オリゴマーを含み、
該液晶オリゴマー（Ａ）の１分子中の反復単位（Ｉ）および（ＩＩ）の数をそれぞれｎおよびｎ’とするとき、ｎおよびｎ’は１から２０までの整数であり、かつ４≦ｎ＋ｎ’≦２１であり、ｎ：ｎ’の比は２０：１〜１：２０であり、
反復単位（ＩＩ）の末端基が重合していることを特徴とする光学異方体フィルム。
【化１】
0003934691.tif 000031
【化２】
0003934691.tif 000032
〔式中、Ａは下式（ＩＩＩ）
【化３】
0003934691.tif 000033
で表される基であり、式（ＩＩＩ）において−Ｓｉ−Ｏ−は式（Ｉ）または（ＩＩ）の主鎖であり；
Ｒ1 およびＲ2 はそれぞれ独立に水素、炭素数１〜６のアルキル基またはフェニル基であり；
ｋおよびｋ’はそれぞれ独立に２から１０までの整数を表し；
ｍおよびｍ’はそれぞれ独立に０または１であり；
Ａｒ1、Ａｒ2およびＡｒ3 はそれぞれ独立に１，４−フェニレン基、１，４−シクロヘキシレン基、ピリジン−２，５−ジイル基またはピリミジン−２，５−ジイル基であり；
Ｌ’は−ＣＨ2−Ｏ−、−Ｏ−ＣＨ2−、−ＣＯＯ−、−ＯＣＯ−、−ＣＨ2−ＣＨ2−、−ＣＨ＝Ｎ−、−Ｎ＝ＣＨ−または
【化４】
0003934691.tif 000034
で示される２価の基であり；
ｐ’は０または１であり；
Ｒは下式（ＶＩＩ）または（ＶＩＩＩ）
【化５】
0003934691.tif 000035
で表される光学活性基を示し、ここでＲ3 は−Ｈまたは下式（ＩＸ）
【化６】
0003934691.tif 000036
を示し、ここにＲ4 は−Ｈまたはメチル基を示し、Ｒ5 は−ＨまたはＲ6 を示し、Ｒ6 は直鎖もしくは分岐を有する炭素数１〜２０のアルキル基または直鎖もしくは分岐を有する炭素数１〜２０のアルコキシカルボニル基を示し、分岐している場合は不斉炭素を有していてもよく；
Ｒ’は水素または炭素数１から５までのアルキル基である。〕
【請求項２】
該液晶組成物は、液晶オリゴマー（Ａ）から選ばれる１種類以上の液晶オリゴマーに加えて、重合性基を有する低分子化合物を１種類以上含有し、液晶オリゴマー（Ａ）の反復単位（ＩＩ）の末端基および／または重合性基を有する低分子化合物が重合していることを特徴とする請求項１記載の光学異方体フィルム。
【請求項３】
該液晶組成物は、液晶オリゴマー（Ａ）から選ばれる１種類以上の液晶オリゴマーに加えて、（Ａ）以外の液晶オリゴマー（Ｂ）から選ばれる１種類以上の液晶オリゴマーを含有し、該液晶オリゴマー（Ｂ）は下記反復単位（Ｖ）および（ＶＩ）を主たる構成単位とする直鎖または環状の液晶オリゴマーから選ばれ、該液晶オリゴマー（Ｂ）の１分子中の反復単位（Ｖ）および（ＶＩ）の数をそれぞれｎ''およびｎ''' とするとき、ｎ''およびｎ''' は独立に０から２０までの整数であり、かつ４≦ｎ''＋ｎ''' ≦２１であり、液晶オリゴマー（Ａ）の反復単位（ＩＩ）の末端基および／または液晶オリゴマー（Ｂ）の反復単位（ＶＩ）の末端基が重合していることを特徴とする請求項１記載の光学異方体フィルム。
【化７】
0003934691.tif 000037
【化８】
0003934691.tif 000038
（式中、Ａ、Ｒ1、Ｒ2、ｋ’、ｍ’、ｐ’、Ｌ’、Ａｒ2、Ａｒ3およびＲ’は前記と同じ意味を示し；
ｋ''は２から１０までの整数を表し；
ｍ''は０または１であり；
Ａｒ4およびＡｒ5はそれぞれ独立に１，４−フェニレン基、１，４−シクロヘキシレン基、ピリジン−２，５−ジイル基またはピリミジン−２，５−ジイル基であり；
Ｌ''は−ＣＨ2−Ｏ−、−Ｏ−ＣＨ2−、−ＣＯＯ−、−ＯＣＯ−、−ＣＨ2−ＣＨ2−、−ＣＨ＝Ｎ−、−Ｎ＝ＣＨ−または
【化９】
0003934691.tif 000039
で示される２価の基であり；
ｐ''は０または１であり；
Ｒ''はハロゲン、シアノ基、炭素数１〜１０のアルキル基、炭素数１〜１０のアルコキシ基、炭素数６〜１０のアリール基、または炭素数１〜１０のアルキル基もしくは炭素数１〜１０のアルコキシ基を有するベンゾイルオキシ基を示す。）
【請求項４】
該液晶組成物は、液晶オリゴマー（Ａ）から選ばれる１種類以上の液晶オリゴマーに加えて、（Ａ）以外の液晶オリゴマー（Ｂ）から選ばれる１種類以上の液晶オリゴマーおよび重合性基を有する低分子化合物１種類以上を含有し、該液晶オリゴマー（Ｂ）は下記反復単位（Ｖ）および（ＶＩ）を主たる構成単位とする直鎖または環状の液晶オリゴマーから選ばれ、該液晶オリゴマー（Ｂ）の１分子中の反復単位（Ｖ）および（ＶＩ）の数をそれぞれｎ''およびｎ''' とするとき、ｎ''およびｎ''' は独立に０から２０までの整数であり、かつ４≦ｎ''＋ｎ''' ≦２１であり、液晶オリゴマー（Ａ）の反復単位（ＩＩ）の末端基および／または液晶オリゴマー（Ｂ）の反復単位（ＶＩ）の末端基および／または重合性基を有する低分子化合物が重合していることを特徴とする請求項１記載の光学異方体フィルム。
【化１０】
0003934691.tif 000040
【化１１】
0003934691.tif 000041
（式中、Ａ、Ｒ1、Ｒ2、ｋ’、ｍ’、ｐ’、Ｌ’、Ａｒ2、Ａｒ3およびＲ’は前記と同じ意味を示し；
ｋ''は２から１０までの整数を表し；
ｍ''は０または１であり；
Ａｒ4およびＡｒ5はそれぞれ独立に１，４−フェニレン基、１，４−シクロヘキシレン基、ピリジン−２，５−ジイル基またはピリミジン−２，５−ジイル基であり；
Ｌ''は−ＣＨ2−Ｏ−、−Ｏ−ＣＨ2−、−ＣＯＯ−、−ＯＣＯ−、−ＣＨ2−ＣＨ2−、−ＣＨ＝Ｎ−、−Ｎ＝ＣＨ−または
【化１２】
0003934691.tif 000042
で示される２価の基であり；
ｐ''は０または１であり；
Ｒ''はハロゲン、シアノ基、炭素数１〜１０のアルキル基、炭素数１〜１０のアルコキシ基、炭素数６〜１０のアリール基、または炭素数１〜１０のアルキル基もしくは炭素数１〜１０のアルコキシ基を有するベンゾイルオキシ基を示す。）
【請求項５】
請求項１、２、３または４記載の液晶組成物をフィルムに成膜後、熱処理を行ない、ねじれネマチック配向の螺旋軸をフィルム法線方向にほぼ平行とした後、重合性基を重合することを特徴とする光学異方体フィルムの製造方法。
【請求項６】
請求項１、２、３または４記載の光学異方体フィルムと、表面に配向膜を有する透明または半透明である基材とが積層されてなる光学異方体フィルムと基材との積層体。
【請求項７】
基材がガラス板または高分子フィルムであることを特徴とする請求項６記載の光学異方体フィルムと基材との積層体。
【請求項８】
電極を有する基板に挟持された、正の誘電率異方性を有し、電圧無印加時にほぼ水平にかつ螺旋軸を基板に垂直方向にねじれ配向した液晶層からなる液晶セルと、その外側に配置される偏光フィルムとの間に、請求項１、２、３もしくは４記載の光学異方体フィルム、または請求項６もしくは７記載の光学異方体フィルムと基材との積層体から選ばれた少なくとも一つを含むことを特徴とする液晶表示装置。
【発明の詳細な説明】
【０００１】
【産業上の利用分野】
本発明は液晶表示素子などに用いられる位相差フィルムの部材として有用な、液晶組成物を含む光学異方体フィルム、その製造方法、該光学異方体フィルムを用いた位相差フィルム、およびそれらを用いた液晶表示素子に関するものである。
【０００２】
【従来の技術】
液晶デイスプレイは、低電圧駆動、軽量などの特徴を有する。なかでも、単純マトリックス駆動方式のスーパーツイストネマチック（以下ＳＴＮと略することがある。）型液晶デイスプレイは大画面表示が可能であり、かつ安価であるなどの理由からパーソナルコンピューターやワードプロセッサーなどに広く用いられている。しかしながら、ＳＴＮ方式は複屈折効果により表示を行なうため、黄色や青色の着色が起こり、白黒表示ができないという欠点があった。
ＳＴＮ方式において白黒表示を実現するために、ＳＴＮセルの上にセルギャップが同じで、ねじれ向きが逆の補償用液晶セルを重ねて色補償を行なう２層セル方式や、ポリカーボネートなどの延伸フィルム（位相差フィルム）を重ねて位相差を補償する方法が一部実用化されている。しかしながら、２層セル方式はコストが高くなるうえに、パネルが重く、厚くなるという欠点を有する。また位相差フィルム補償方式はフィルムがねじれ構造をもたない一軸延伸フィルムであるため、ＳＴＮセルのねじれによる旋光分散が十分に補償できないため、完全な白黒表示ができずコントラストも２層セル方式に比べ、良くない。
【０００３】
また、アクティブマトリックス方式の薄膜トランジスタ使用液晶ディスプレイにおいても、応答速度や視野角特性の向上のためにセルギャップをより薄くしようとすると、着色が生じると同時に旋光分散によりコントラストが低下するという問題がある。
液晶セルのねじれに起因するこれらの問題を解決するために、ねじれネマチック配向を有する高分子フィルムを補償フィルムとして用いることが検討されている。ねじれネマチック配向を有する高分子フィルムを製造する方法としては、コレステリック相を有するモノマーを配向後重合する方法（特開平０１―２２２２２０号公報、特開平０３―１４０９２１号公報）やコレステリック相を有する高分子化合物を配向後、ガラス転移点以下に急冷し配向を固定する方法（特開平０３―８７７７２０号公報）などが検討されている。
【０００４】
【発明が解決しようとする課題】
しかし、モノマーを重合する方法では、モノマーの配向状態の温度依存性が高分子化合物に比べて大きいため、配向処理温度ですぐに重合を行なう必要があり、製造条件が限られてしまうという問題がある。また、コレステリック相を有する高分子化合物を用いる方法では、ガラス転移点以下に急冷することでねじれネマチック構造の固定を行うことから、ガラス転移温度が室温より十分に高いものを使用する必要があるため、配向処理にかなりの高温を要し、製造上好ましくないという問題点がある。さらに、高分子化合物を用いた場合、屈折率異方性の温度依存性が、液晶セルに比べて小さいために、パネルを使用する温度が変化すると、補償用フィルムの屈折率異方性と、液晶セルの屈折率異方性のずれが生じ、コントラストや視野角の改善効果が小さくなるという問題が生じる。
【０００５】
本発明の目的は、広い温度範囲で、液晶セルのねじれ構造に由来する旋光分散を補償しコントラストを向上するために有効な、固定化されたねじれネマチック配向を有する光学異方体フィルムおよびそれらの工業的な製造方法、並びに該光学異方体フィルムもしくは該光学異方体フィルムを含む位相差板およびこれらを用いた高コントラストの液晶表示装置を提供することにある。
【０００６】
【課題を解決するための手段】
本発明者らは上記の問題を解決するために鋭意検討した結果、特定の構造を有する重合性の液晶オリゴマーを含む、コレステリック相を示す液晶組成物を配向させた後、重合によりねじれネマチック構造を固定したフィルムが液晶セルのコントラスト向上に有効であることを見いだした。
本発明の方法により、水平配向処理をおこなった基材上でねじれネマチック配向を有する、液晶オリゴマー重合体を含む光学異方体フィルムを得ることができ、広い温度範囲で、白黒レベルに優れ、コントラストの高い液晶表示素子が得られることを見出し本発明を完成するに至った。
【０００７】
すなわち、本発明は、次に記す発明からなる。
〔１〕ねじれネマチック配向した液晶組成物を含む光学異方体フィルムであり、ねじれネマチック配向の螺旋軸がフィルム法線方向にほぼ平行であり、かつねじれ角が７０°以上３００°以下の範囲にあり、該液晶組成物は螺旋ピッチ０．２μｍ以上５０μｍ以下のコレステリック相を示し、かつ下記反復単位（Ｉ）および（ＩＩ）を主たる構成単位とする直鎖または環状の液晶オリゴマー（Ａ）から選ばれる１種類以上の液晶オリゴマーを含み、該液晶オリゴマー（Ａ）の１分子中の反復単位（Ｉ）および（ＩＩ）の数をそれぞれｎおよびｎ’とするとき、ｎおよびｎ’は１から２０までの整数であり、かつ４≦ｎ＋ｎ’≦２１であり、ｎ：ｎ’の比は２０：１〜１：２０であり、反復単位（ＩＩ）の末端基が重合していることを特徴とする光学異方体フィルム。
【化１２】
0003934691.tif 000002
【化１３】
0003934691.tif 000003
【０００８】
〔式中、Ａは下式（ＩＩＩ）または（ＩＶ）で表される基であり、式（ＩＩＩ）において−Ｓｉ−Ｏ−は式（Ｉ）または（ＩＩ）の主鎖であり、式（ＩＶ）において−Ｃ−ＣＨ2 −は式（Ｉ）または（ＩＩ）の主鎖であり、ＣＯＯ基は側鎖のＲ1 またはＲ2 ではない側鎖に位置する。式（Ｉ）においてＡが式（ＩＩＩ）のとき、および式（ＩＩ）においてＡが式（ＩＩＩ）のとき、Ｒ1 およびＲ2 はそれぞれ独立に水素、炭素数１〜６のアルキル基またはフェニル基である。式（Ｉ）においてＡが式（ＩＶ）のとき、および式（ＩＩ）においてＡが式（ＩＶ）のとき、Ｒ1 、Ｒ2 は独立に水素または炭素数１〜６のアルキル基である。
【化１４】
0003934691.tif 000004
【化１５】
0003934691.tif 000005
【０００９】
ｋとｋ’は独立に２から１０までの整数を表し、ｍとｍ’とは独立に０または１であり、Ａｒ1 、Ａｒ2 およびＡｒ3 は独立に１，４−フェニレン基、１，４−シクロヘキシレン基、ピリジン−２，５−ジイル基、ピリミジン−２、５−ジイル基であり、Ｌ’は−ＣＨ2 −Ｏ−、−Ｏ−ＣＨ2 −、−ＣＯＯ−、−ＯＣＯ−、−ＣＨ2 −ＣＨ2 −、−ＣＨ＝Ｎ−、−Ｎ＝ＣＨ−または
【化１６】
0003934691.tif 000006
で示される２価の基であり、ｐ’は０または１であり、Ｒは光学活性基を示し、Ｒ’は水素または炭素数１から５までのアルキル基である。〕
【００１０】
〔２〕ねじれネマチック配向した液晶組成物を含む光学異方体フィルムであり、ねじれネマチック配向の螺旋軸がフィルム法線方向とほぼ平行であり、かつねじれ角が７０°以上３００°以下での範囲にあり、該液晶組成物は螺旋ピッチが０．２μｍ以上５０μｍ以下のコレステリック相を示し、かつ〔１〕記載の液晶オリゴマー（Ａ）から選ばれる１種類以上の液晶オリゴマーおよび重合性基を有する低分子化合物を１種類以上含有し、液晶オリゴマー（Ａ）の反復単位（ＩＩ）の末端基および／または重合性基を有する低分子化合物が重合していることを特徴とする光学異方体フィルム。
【００１１】
〔３〕ねじれネマチック配向した液晶組成物を含む光学異方体フィルムであり、ねじれネマチック配向の螺旋軸がフィルム法線方向とほぼ平行であり、かつねじれ角が７０°以上３００°以下での範囲にあり、該液晶組成物は螺旋ピッチが０．２μｍ以上５０μｍ以下のコレステリック相を示し、かつ請求項１記載の液晶オリゴマー（Ａ）から選ばれる１種類以上の液晶オリゴマーおよび（Ａ）以外の液晶オリゴマー（Ｂ）から選ばれる１種類以上の液晶オリゴマーを含有し、該液晶オリゴマー（Ｂ）は下記反復単位（Ｖ）および（ＶＩ）を主たる構成単位とする直鎖または環状の液晶オリゴマーから選ばれ、該液晶オリゴマー（Ｂ）の１分子中の反復単位（Ｖ）および（ＶＩ）の数をそれぞれｎ''およびｎ''' とするとき、ｎ''およびｎ''' は独立に０から２０までの整数であり、かつ４≦ｎ''＋ｎ''' ≦２１であり、液晶オリゴマー（Ａ）の反復単位（ＩＩ）の末端基および／または液晶オリゴマー（Ｂ）の反復単位（ＶＩ）の末端基が重合していることを特徴とする光学異方体フィルム。
【００１２】
【化１７】
0003934691.tif 000007
【化１８】
0003934691.tif 000008
【００１３】
（式中、Ａ、Ｒ1 、Ｒ2 、ｋ’、ｍ’、ｐ’、Ｌ’、Ａｒ2 、Ａｒ3 およびＲ’は前記と同じ意味を示す。ｋ''は２から１０までの整数を表し、ｍ''は０または１であり、Ａｒ4 およびＡｒ5 は１，４−フェニレン基、１，４−シクロヘキシレン基、ピリジン−２，５−ジイル基、ピリミジン−２、５−ジイル基であり、Ｌ''は−ＣＨ2 −Ｏ−、−Ｏ−ＣＨ2 −、−ＣＯＯ−、−ＯＣＯ−、−ＣＨ2 −ＣＨ2 −、−ＣＨ＝Ｎ−、−Ｎ＝ＣＨ−または
【化１９】
0003934691.tif 000009
で示される２価の基であり、ｐ''は０または１であり、Ｒ''はハロゲン、シアノ基、炭素数１〜１０のアルキル基、炭素数１〜１０のアルコキシ基、炭素数６〜１０のアリール基、または炭素数１〜１０のアルキル基もしくは炭素数１〜１０のアルコキシ基を有するベンゾイルオキシ基を示す。）
【００１４】
〔４〕ねじれネマチック配向した液晶組成物を含む光学異方体フィルムであり、ねじれネマチック配向の螺旋軸がフィルム法線方向とほぼ平行であり、かつねじれ角が７０°以上３００°以下での範囲にあり、該液晶組成物は螺旋ピッチが０．２μｍ以上５０μｍ以下のコレステリック相を示し、かつ請求項１記載の液晶オリゴマー（Ａ）から選ばれる１種類以上の液晶オリゴマーおよび（Ａ）以外の液晶オリゴマー（Ｂ）から選ばれる１種類以上の液晶オリゴマーおよび重合性基を有する低分子化合物１種類以上を含有し、液晶オリゴマー（Ａ）の反復単位（ＩＩ）の末端基および／または液晶オリゴマー（Ｂ）の反復単位（ＶＩ）の末端基および／または重合性基を有する低分子化合物が重合していることを特徴とする光学異方体フィルム。
【００１５】
〔５〕前記〔１〕、〔２〕、〔３〕または〔４〕記載の光学異方体フィルムにおいて、Ｒが下式（ＶＩＩ）または（ＶＩＩＩ）で表される液晶オリゴマーを含むことを特徴とする光学異方体フィルム。
【化２０】
0003934691.tif 000010
【化２１】
0003934691.tif 000011
【００１６】
〔ここでＲ3 は−Ｈまたは下式（ＩＸ）を示し、
【化２２】
0003934691.tif 000012
Ｒ4 は−Ｈまたはメチル基を示し、Ｒ5 は−ＨまたはＲ6 を示し、Ｒ6 は直鎖もしくは分岐を有する炭素数１〜２０のアルキル基または直鎖もしくは分岐を有する炭素数１〜２０のアルカノイル基を示し、分岐している場合は不斉炭素を有していてもよい。〕
【００１７】
〔６〕前記〔１〕、〔２〕、〔３〕、〔４〕または〔５〕記載の液晶組成物をフィルムに成膜後、熱処理を行ない、ねじれネマチック配向の螺旋軸をフィルム法線方向にほぼ平行とした後、重合性基を重合することを特徴とする光学異方体フィルムの製造方法。
〔７〕前記〔１〕、〔２〕、〔３〕、〔４〕または〔５〕記載の光学異方体フィルムと、表面に配向膜を有する透明または半透明である基材とが積層されてなる光学異方体フィルムと基材との積層体。
【００１８】
〔８〕基材がガラス板または高分子フィルムであることを特徴とする〔７〕記載の光学異方体フィルムと基材との積層体。
〔９〕電極を有する基板に挟持された、正の誘電率異方性を有し、電圧無印加時にほぼ水平にかつ螺旋軸を基板に垂直方向にねじれ配向した液晶層からなる液晶セルと、その外側に配置される偏光フィルムとの間に、〔１〕、〔２〕、〔３〕、〔４〕または〔５〕記載の光学異方体フィルム、または〔７〕もしくは〔８〕記載の光学異方体フィルムと基材との積層体から選ばれた少なくとも一つを含むことを特徴とする液晶表示装置。
【００１９】
次に本発明を詳細に説明する。
本発明に用いる液晶オリゴマー（Ａ）は反復単位（Ｉ）および（ＩＩ）からなる側鎖型液晶オリゴマーである。側鎖型液晶オリゴマーの、骨格鎖はポリ−１−アルキルアクリル酸エステル、ポリシロキサンなどが例示され、直鎖または環状のものが利用できるが、液晶オリゴマーの化学的安定性の観点から、環状の構造が好ましい。ポリ−１−アルキルアクリル酸エステルでは、ポリメタクリル酸エステルまたはポリアクリル酸エステルが好ましく、より好ましくはポリメタクリル酸エステルである。
これらの中で、ポリシロキサン系の側鎖型液晶オリゴマーが好ましい。液晶性を与える基（以下、メソゲン基ということがある。）は屈曲鎖（以下、スペーサーということがある。）を介して、主鎖と結合したものが一般的に使用できる。
【００２０】
側鎖型液晶オリゴマー（Ａ）は、液晶状態を示す上限の温度について特に制限はないが、基材との積層時の乾燥や配向処理のために、液晶相から等方相への転移温度（以下、液晶相／等方相の転移温度と記すことがある。）が２００℃以下になるように、好ましくは１７０℃以下となるように、さらに好ましくは１５０℃以下となるようにスペーサーの長さやメソゲン基の種類、重合度を選択することが好ましい。これら液晶オリゴマーの結晶相またはガラス相と液晶相との転移温度については特に制限はなく、室温以下の転移温度でも使用できる。
【００２１】
本発明で用いる側鎖型液晶オリゴマーは、屈折率の異方性を持たせるために配向させることが必要であるが、その操作の容易さを決める要因としてその反復単位の数が重要である。反復単位の数が大きいと粘度が高く、また液晶転移温度が高いために、配向に高温や長時間が必要になり、また反復単位の数が小さいと配向が室温状態で緩和するので好ましくない。反復単位の数ｎとｎ’はそれぞれ独立に１から２０までの整数であり、ｎとｎ’の合計が４から２１となるように選ばれる。液晶オリゴマーの配向性と重合後の配向の固定の観点から、ｎとｎ’の比は２０：１から１：２０の範囲であり、より好ましくは５：１から１：１０である。ｎとｎ’の比の制御は後述のようにこれら液晶オリゴマーを合成するときに行なうことができる。
【００２２】
側鎖型液晶オリゴマーは主鎖とメソゲン基を結ぶスペーサーによっても、液晶相転移温度、配向性が影響される。短いスペーサーではメソゲン基の配向性が良好でなく、また長いスペーサーではメソゲン基の配向後の緩和が起こりやすいことから、スペーサーとして、炭素数２から１０までのアルキレン基またはアルキレンオキシ基が好ましい。特に高配向性の観点から炭素数２から６までのアルキレン基またはアルキレンオキシ基が好ましい。また、合成の容易さから、アルキレンオキシ基がより好ましい。具体的には好ましい基として−（ＣＨ2 ）2 −、−（ＣＨ2 ）3 −、−（ＣＨ2 ）4 −、−（ＣＨ2 ）5 −、−（ＣＨ2 ）6 −、−（ＣＨ2 ）3 −Ｏ−、−（ＣＨ2 ）4 −Ｏ−、−（ＣＨ2 ）5 −Ｏ−、−（ＣＨ2 ）6 −Ｏ−が例示される。
【００２３】
本発明の光学異方体フィルムでは、屈折率の異方性が大きいことが工業上有利である。このためには、メソゲン基は屈折率異方性の大きな基が好ましい。このようなメソゲン基を与える構造としては、反復単位（Ｉ）または（ＩＩ）式中のＡｒ1 、Ａｒ2 、Ａｒ3 が、それぞれ独立に１，４−フェニレン基、１，４−シクロヘキシレン基、ピリジン−２，５−ジイル基またはピリミジン−２，５−ジイル基のものが挙げられる。より好ましくは、Ａｒ1 、Ａｒ2 およびＡｒ3 がそれぞれ独立に１，４−フェニレン基、ピリジン−２，５−ジイル基、ピリミジン−２，５−ジイル基であり、さらに好ましくは１，４−フェニレン基である。
反復単位（Ｉ）におけるＲ基は液晶オリゴマーのコレステリック相の発現に寄与することから、光学活性基であることが必須であり、コレステリック相の安定化の観点から、下記構造を有する基が好ましい。
【００２４】
【化２３】
0003934691.tif 000013
または
【化２４】
0003934691.tif 000014
（ここでＲ3 は−Ｈまたは下式を示し、
【化２５】
0003934691.tif 000015
Ｒ4 は−Ｈまたはメチル基を示し、Ｒ5 は−ＨまたはＲ6 を示し、Ｒ6 は直鎖または分岐を有する炭素数１〜２０のアルキル基または直鎖または分岐を有する炭素数１〜２０のアルコキシカルボニル基を示し、分岐している場合は不斉炭素を有していてもよい。）
【００２５】
反復単位（Ｉ）を持つ直鎖状もしくは環状の液晶オリゴマーに用いられるメソゲン基を表１および表２に例示する。
ここで、例えば、表１におけるスペーサーの欄の番号１は反復単位（Ｉ）において、―Ａｒ1 ―Ｒが
【化２６】
0003934691.tif 000016
であり、Ｒ3 基が
【化２７】
0003934691.tif 000017
であり、スペーサーの―（ＣＨ2 ）k ―（Ｏ）m −が―（ＣＨ2 ）3 ―である反復単位（ｋ＝３、ｍ＝０の場合）を表す。以下の番号も同様の意味であり、表２以下においても同様の意味である。
【００２６】
【表１】
0003934691.tif 000018
【００２７】
【表２】
0003934691.tif 000019
【００２８】
このうち、より好ましい構造としては番号１〜６および３１〜３６が挙げられる。
反復単位（ＩＩ）におけるＡｒ2 とＡｒ3 を結合する２価の基Ｌ’としては、−ＣＨ2 −Ｏ−、−Ｏ−ＣＨ2 −、−ＣＯＯ−、−ＯＣＯ−、−ＣＨ2 −ＣＨ2 −、−ＣＨ＝Ｎ−、−Ｎ＝ＣＨ−もしくは
【化２８】
0003934691.tif 000020
である基、またはＡｒ2 とＡｒ3 が直接結合した基が挙げられる。さらに結合基Ｌ' は−ＣＨ2 −ＣＨ2 −、−ＣＯＯ−、−ＯＣＯ−基が好ましく、さらに好ましくは−ＣＯＯ−基である。
【００２９】
反復単位（ＩＩ）における末端基は、液晶オリゴマーの配向を重合により固定する基である。重合基としては−ＯＣＯ−Ｃ（Ｒ’）＝ＣＨ2 （Ｒ’は水素または炭素数１〜５のアルキル基を表す）であり、アクリレート基、メタクリレート基が例示される。これらの基の重合方法には特に制限はないが、ラジカル開始剤による光重合や熱重合が例示され、操作の簡便さや配向の固定の効率の観点から、光重合が好ましい。光重合の開始剤としては公知のものが利用できる。
【００３０】
反復単位（ＩＩ）を持つ直鎖状もしくは環状の液晶オリゴマーに用いられる重合性のメソゲン基を表３および表４に例示する。
【表３】
0003934691.tif 000021
【００３１】
【表４】
0003934691.tif 000022
【００３２】
これらの重合性のメソゲン基の中で、メタクリレート基を有する番号６７〜７２、７９〜８４、９１〜９６、１３９〜１４４、１５１〜１５６の基が好ましく、より好ましくは番号７９〜８４の基である。これらのメソゲン基は直鎖、または環状ポリシロキサン系主鎖に結合したものが、良好な特性を示すことから好ましく、より好ましくは環状ポリシロキサンに結合したものである。
【００３３】
本発明の光学異方体フィルムにおいては、目的とする光学特性を達成するために、フィルムのねじれネマチック配向のねじれ角が７０°以上３００°以下の範囲にあることが必要である。このようなねじれ角を有するフィルムを得るために、用いる液晶組成物のコレステリック相螺旋ピッチ長を好ましくは０．２μｍ以上５０μｍ以下、さらに好ましくは１μｍ以上３５μｍ以下、特に好ましくは２μｍ以上２０μｍ以下に調整することが望ましい。コレステリック相螺旋ピッチ長が小さいとき、得られるフィルムのねじれネマチック配向のねじれ角を７０°以上３００°以下の範囲に調整するためには、膜厚を薄くする必要があり、十分なリターデーションを得ることが難しい。また、ピッチ長が大きいときは、必要なねじれ角を実現するためにはフィルムの膜厚を厚くしなくてはならず、経済性に問題がある。
液晶組成物のコレステリック相螺旋ピッチ長は、液晶オリゴマー（Ａ）のメソゲンの構造によっても、反複単位（Ｉ）および（ＩＩ）の比率を変化することによっても制御できる。
【００３４】
液晶オリゴマー（Ａ）の合成方法としては、特公昭６３−４１４００号公報や特公昭６３−４７７５９号公報や特開平２−１４９５４４号公報に記載の方法が採用できる。例えば、ポリシロキサン鎖に該側鎖のメソゲン基を付加させる方法や、メソゲン基と屈曲性のスペーサー基を有するアクリル酸エステルやメタクリル酸エステルを重合する方法が例示される。
ポリシロキサン鎖にメソゲン基を付加する場合には、反復単位（Ｉ）または（ＩＩ）の側鎖のメソゲン基と同じ構造を有し、スペーサーであるアルキレンオキシ基を生成する末端に不飽和２重結合を有するω−アルケニルオキシ基を有する反応原料をポリシロキサンと白金触媒下に反応させることで得られる。この反応時に、非重合性のメソゲン基と重合性のメソゲン基に対応する反応原料仕込み比率で２種類のメソゲン基の結合比率を制御することができる。同様に、主鎖がアクリル酸エステル系またはα−アルキル−アクリル酸エステル系では相当するメソゲン基を有する２種類のモノマーを共重合する際にモノマーの仕込み比率を制御することで重合性メソゲン基と非重合性のメソゲン基の比率を制御できる。
このようにして得られた液晶オリゴマーは、コレステリック相を示すものが好ましく用いられる。
【００３５】
液晶組成物の螺旋ピッチ長を制御する別の方法としては、液晶オリゴマー（Ａ）に他の液晶オリゴマーや低分子化合物を混合する方法が挙げられる。
オリゴマー（Ａ）に他の液晶オリゴマーを混合する場合、混合する液晶オリゴマーとしては、液晶オリゴマー（Ａ）から選ばれる液晶オリゴマーの他に、反復単位（Ｖ）および／または（ＶＩ）を主成分とする液晶オリゴマー（Ｂ）が挙げられる。
【００３６】
本発明で用いる側鎖型液晶オリゴマーは、屈折率の異方性を持たせるために配向させることが必要であるが、その操作の容易さを決める要因として液晶オリゴマー（Ｂ）反復単位の数が重要である。反復単位の数が大きいと粘度が高く、また液晶転移温度が高いために、配向に高温や長時間が必要になり、また反復単位の数が小さいと配向が室温状態で緩和するので好ましくない。反復単位の数ｎ''とｎ''' はそれぞれ独立に０から２０までの整数であり、ｎ''とｎ''' の合計が４から２１までの整数となるように選ばれる。ｎ''とｎ''' の比は任意に選ぶことができ、ｎ''とｎ''' の比の制御はこれら液晶オリゴマーを合成するときに行なうことができる。
【００３７】
側鎖型液晶オリゴマーは主鎖とメソゲン基を結ぶスペーサーによっても、液晶相転移温度、配向性が影響される。短いスペーサーではメソゲン基の配向性が良好でなく、また長いスペーサーではメソゲン基の配向後の緩和が起こりやすいことから、スペーサーとして、炭素数２から１０までのアルキレン基またはアルキレンオキシ基が好ましい。特に、高配向性の観点から炭素数２から６までのアルキレン基またはアルキレンオキシ基が好ましい。また、合成の容易さから、アルキレンオキシ基がより好ましい。具体的には好ましい基として−（ＣＨ2 ）2 −、−（ＣＨ2 ）3 −、−（ＣＨ2 ）4 −、−（ＣＨ2 ）5 −、−（ＣＨ2 ）6 −、−（ＣＨ2 ）3 −Ｏ−、−（ＣＨ2 ）4 −Ｏ−、−（ＣＨ2 ）5 −Ｏ−、−（ＣＨ2 ）6 −Ｏ−が例示される。
【００３８】
得られる光学異方体フィルムの屈折率異方性を大きくするために、液晶オリゴマー（Ｂ）においても、メソゲン基は屈折率異方性の大きな基が好ましい。このようなメソゲン基を与える構造としては、反復単位（Ｖ）および（ＶＩ）式中のＡｒ2、Ａｒ3、Ａｒ4 およびＡｒ5 が、それぞれ独立に１，４−フェニレン基、１，４−シクロヘキシレン基、ピリジン−２，５−ジイル基またはピリミジン−２，５−ジイル基のものが挙げられる。より好ましくは、Ａｒ2、Ａｒ3、Ａｒ4 およびＡｒ5 が、それぞれ独立に１，４−フェニレン基、ピリジン−２，５−ジイル基、ピリミジン−２，５−ジイル基であり、さらに好ましくは１，４−フェニレン基である。
【００３９】
反復単位（Ｖ）および（ＶＩ）式中のＡｒ2 およびＡｒ3 、Ａｒ4 およびＡｒ5 を結合する２価の基Ｌ’、Ｌ''としては、−ＣＨ2 −Ｏ−、−Ｏ−ＣＨ2 −、−ＣＯＯ−、−ＯＣＯ−、−ＣＨ2 −ＣＨ2 −、−ＣＨ＝Ｎ−、−Ｎ＝ＣＨ−もしくは
【化２９】
0003934691.tif 000023
である基、またはＡｒ2 とＡｒ3 またはＡｒ4 とＡｒ5 が直接結合した基が挙げられる。さらに結合基Ｌ' およびＬ''はそれぞれ独立に−ＣＨ2 −ＣＨ2 −、−ＣＯＯ−または−ＯＣＯ−基が好ましく、さらに好ましくは−ＣＯＯ−基である。
【００４０】
反復単位（Ｖ）におけるＲ”基は、メソゲン基の誘電率異方性や配向性に影響するため、屈折率異方性の高い液晶オリゴマーフィルムを得る観点から、ハロゲン、シアノ基、炭素数１〜１０のアルキル基、炭素数１〜１０のアルコキシ基、炭素数６〜１０のアリール基、または炭素数１〜１０のアルキル基もしくは炭素数１〜１０のアルコキシ基を有するベンゾイルオキシ基が選ばれる。好ましくは、シアノ基、炭素数１〜１０のアルキル基または炭素数１〜１０のアルコキシ基であり、より好ましくはシアノ基である。
反復単位（Ｖ）に示される繰り返し単位を有する直鎖状もしくは環状の液晶オリゴマーに用いられるメソゲン基を表５、表６、表７および表８に例示する。
【００４１】
【表５】
0003934691.tif 000024
【００４２】
【表６】
0003934691.tif 000025
【００４３】
【表７】
0003934691.tif 000026
【００４４】
【表８】
0003934691.tif 000027
【００４５】
これらのメソゲン基のなかで、シアノ基を有する番号１５７〜１６２、１８７〜１９２、２１７〜２２２、３３７〜３４２および３６７〜３７２の基が好ましく、より好ましくは番号１８７〜１９２である。これらのメソゲン基はポリシロキサン系主鎖に結合したものが高い配向性を示すことから好ましく、より好ましくは環状シロキサンに結合したものが好ましい。
【００４６】
反復単位（ＶＩ）における末端基は、液晶オリゴマーの配向を重合により固定する基である。重合基としては−ＯＣＯ−Ｃ（Ｒ’）＝ＣＨ2 （Ｒ’は水素あるいは炭素数１〜５のアルキル基を表す）であり、アクリレート基、メタアクリレート基が例示される。これらの基の重合方法には特に制限はないが、ラジカル開始剤による光重合や熱重合が例示され、操作の簡便さや配向の固定の効率の観点から、光重合が好ましい。光重合の開始剤としては公知のものが利用できる。
【００４７】
反復単位（ＶＩ）を持つ直鎖状もしくは環状の液晶オリゴマーに用いられる重合性のメソゲン基としては表３および表４と同じものが例示される。
表３および表４記載の重合性のメソゲン基の中で、メタクリレート基を有する番号６７〜７２、７９〜８４、９１〜９６、１３９〜１４４、１５１〜１５６の基が好ましく、より好ましくは番号７９〜８４の基である。これらのメソゲン基は直鎖、または環状ポリシロキサン系主鎖に結合したものが、良好な特性を示すことから好ましく、より好ましくは環状ポリシロキサンに結合したものである。
液晶オリゴマー（Ｂ）の合成方法としては、液晶オリゴマー（Ａ）と同様の方法が採用できる。
【００４８】
このようにして得られる液晶オリゴマー（Ｂ）はネマチック相を示すものが好ましい。また、液晶オリゴマー（Ａ）または液晶オリゴマー（Ａ）と（Ｂ）の混合物に低分子化合物を混合してコレステリック相螺旋ピッチ長を制御する場合、光学異方体フィルムの製造において液晶組成物を配向後重合させるため、重合後の相溶性が重要である。このため、用いる低分子化合物は重合性基を有しているものが好ましい。
また、液晶オリゴマーに添加する重合性の低分子化合物の構造としては、均一に混合するために、液晶相を示すものが好ましい。
重合性低分子化合物としては、以下のような化合物が例示されるが、これらは本発明に用いることができる低分子化合物を限定するものではない。
【化３０】
0003934691.tif 000028
（上記具体例において、ａは１〜１０の整数を表し、ｂは０〜１０の整数を表し、Ｒは炭素数１〜１０の直鎖または分岐のアルキル基またはアルコキシ基を示す。Ｒが分岐している場合は光学活性であってもよい。）
また、低分子化合物の添加量は液晶組成物の０〜５０ｗｔ％が好ましく、より好ましくは０〜４０％である。低分子化合物の添加量が５０％を超えると、成膜性や配向の安定性が損なわれる可能性がある。
【００４９】
本発明の光学異方体フィルムの製造法は、液晶組成物を成膜した後、熱処理を行い、ねじれネマチック配向の螺旋軸をフィルム法線方向にほぼ平行とした後、重合性基を重合する方法である。液晶組成物を成膜する方法としては特に制限はないが、平滑な基材上に成膜することが一般的である。基材上に成膜した光学異方体フィルムは基材からはがして使用することもできるし、基材とともに使用することもできる。成膜に用いた基材とともに使用する場合、用いる基材としては透明または半透明の基材が好ましく、具体的にはガラスなどの無機質基板や、高分子フィルムなどが挙げられる。
無機質基板としては透明もしくは半透明のガラス板、または液晶セルに使用されるガラス板の外側や、Ｓｉ、Ａｌ、Ｍｇ、Ｚｒなどの酸化物やフッ化物などの無機化合物やセラミックスが例示される。
高分子フィルムとしてはポリカーボネート、ポリスルホン、ポリアリレート、ポリエーテルスルホン、２酢酸セルロース、３酢酸セルロース、ポリスチレン、エチレンビニルアルコール共重合体、ポリエチレンテレフタレート、ポリエチレンナフタレートなどが例示され、より好ましくはポリカーボネート、ポリスルホン、３酢酸セルロース、ポリエチレンテレフタレート、ポリスチレンが例示される。
用いる高分子フィルムの厚みは特に制限はないが、１μｍ以上５００μｍ以下が好ましく、より好ましくは１０μｍ以上３００μｍ以下、さらに好ましくは４０μｍ以上２００μｍ以下である。
これらの高分子フィルムの製造方法としては、溶剤キャスト法、押出成形法、プレス成形法などの成形方法を用いればよい。
【００５０】
また、基材が高分子フィルムの場合は、後述するように液晶オリゴマーの熱処理を行うに際し、用いる基材のガラス転移温度、または添加材が添加されている基材では基材の流動温度以上では基材の変形が生じるなどの製法上の問題を避けるために、熱処理温度に応じた基材を選択することが好ましい。
【００５１】
本発明の光学異方体フィルムにおいては、液晶組成物をねじれネマチック配向の螺旋軸がフィルム法線方向と平行になるように配向させるが、このようなねじれネマチック配向を実現するには、基板表面に水平配向処理を行うのが一般的である。
水平配向処理法としてはラビング法や斜方蒸着法など公知の方法を用いることができるが、工業化の点からラビング法がより好ましい。
ラビング法を用いる場合、液晶オリゴマーを成膜する前の基材を直接ラビングするか、基材上に配向膜を形成した後ラビング処理を行なうが、配向の安定性の点から配向膜を形成後ラビング処理を行う方法が好ましい。
配向膜としては液晶分子を水平配向させるものであれば公知のものが使用可能である。例えば、ポリイミド、ポリアミド、ポリビニルアルコールなどが例示される。
配向膜の塗布法としては、ロールコート法、グラビアコート法、バーコート法、スピンコート法、スプレーコート法、プリント法、ディッピング法などが例示される。
【００５２】
配向膜の膜厚については、一般的に０．０１μｍ以上であれば配向性能を発揮するが、配向膜が厚すぎると作業性が悪くなることから、０．０１〜５．０μｍが好ましく、さらに好ましくは０．０２〜３．０μｍである。
次いで、塗布した配向膜の種類に応じて、乾燥、硬化などの後処理を行ったのち、配向膜のラビングを行う。ラビング方法としては特に制限はなく、公知の方法を用いることができる。例えばラビングローラーを用いる場合は、ラビングローラーの材質や、ラビングローラーの配向膜への押し込み量、基材に対するローラーの移動速度、ラビング回数などに特に制限はなく、配向膜の種類や、液晶オリゴマーの種類などに応じて、最適な条件を選択すればよい。
【００５３】
斜方蒸着法としては、無機物の斜方蒸着膜を使う方法が例示され、無機物としては蒸着時に柱状成長するものが好ましく、ＳｉＯ、ＳｉＯ2 、ＳｉＯx （ここで１＜ｘ＜２）、ＭｇＯ、ＭｇＯy （ここで０＜ｙ＜１）、ＭｇＦ2 、Ｐｔ、ＺｎＯ、ＭｏＯ3 、ＷＯ3 、Ｔａ2Ｏ5、ＳｎＯ2 、ＣｅＯ2 、ＬｉＮｂＯ3 、ＬｉＴａＯ3 、ＺｒＯ2 、Ｂｉ2Ｏ3 、ＴｉＺｒＯ4 、ＨｆＯ2 などが例示され、この中でもＳｉＯ、ＳｉＯ2 、ＳｉＯx （ここで１＜ｘ＜２）、ＭｇＯ、ＭｇＯy （ここで０＜ｙ＜１）、ＭｇＦ2 、Ｐｔ、ＺｎＯが好ましく用いられ、更に好ましくはＳｉＯ、ＳｉＯ2 、ＳｉＯx （ここで１＜ｘ＜２）が用いられる。
斜方蒸着法については、抵抗加熱による蒸着や、電子線加熱による蒸着方法やスパッタリング法が例示される。高融点の無機物を蒸着するため電子線加熱による蒸着法やスパッタリング法が好ましい。蒸着の際の真空度は特に制限はないが、蒸着膜の均一性の観点から圧力の上限が決まり、生産性の観点から圧力の下限が決まる。具体的には１×１０-3〜１×１０-7Ｔｏｒｒが例示され、好ましくは５×１０-4〜５×１０-6Ｔｏｒｒである。
無機物の蒸着速度については、蒸着速度が小さいと生産性が悪くなり、蒸着速度が大きいと蒸着膜の均一性が悪くなることから、蒸着速度は０．０１〜１０ｎｍ／秒が好ましく、更に好ましくは０．１〜５ｎｍ／秒である。
蒸着した無機物の膜厚については、膜厚が薄いと配向が悪くなり、膜厚が厚いと生産性が悪くなることから、０．０１μｍ〜１０００μｍが例示され、好ましくは０．０５〜１００μｍ、更に好ましくは０．１〜５μｍである。
【００５４】
次いで水平配向処理を施した基材上に液晶組成物を成膜する。該液晶組成物の成膜方法としては、液晶組成物を溶液状態で塗布する方法、等方相状態で塗布する方法が例示され、溶液状態から塗布する方法が好ましい。塗布方法としては通常のロールコート法、グラビアコート法、バーコート法、スピンコート法、スプレーコート法、プリント法、デッピング法などが例示される。
得られるフィルムの厚みとしては０. １〜２０μｍが好ましく、さらに好ましくは０. ５〜１０μｍであり、特に好ましくは１〜７μｍである。０. １μｍより薄いと光学的な特性の発現が小さくなり、２０μｍを超えると経済的に好ましくない。
【００５５】
次いで液晶組成物の熱処理を行う。熱処理温度をＴt （℃）、液晶組成物の結晶相またはガラス相から液晶相への転移温度をＴg （℃）、基材や配向膜の変形が生じる温度をＴk （℃）と書くことにすると、熱処理温度は（Ｔg ＋３０）≦Ｔt ≦（Ｔk −３０）が好ましく、（Ｔg ＋４０）≦Ｔt ≦（Ｔk −４０）の範囲で熱処理することがより好ましく、製造の容易さを考えると６０〜２００℃の範囲で行うことが好ましい。
熱処理時間はあまり短いとねじれネマチック配向が実現せず、あまり長いと工業的に好ましくないので、０．２分以上２０時間以下が好ましく、１分以上１時間以下がさらに好ましい。
以上の熱処理により、液晶組成物は、フィルム法線方向に平行な螺旋軸を有するねじれネマチック配向をするようになる。熱処理における加熱速度、冷却速度については特に制限はない。
次いでねじれネマチック配向を固定化するために、液晶組成物を重合する。重合方法としては配向を保持したままで重合することが必要であるから、光重合、γ線などの放射線重合や熱重合が例示される。光重合や熱重合では公知の重合開始剤を用いることができる。これらの重合方法の中で工程の簡単さから、光重合と熱重合が好ましく、さらに、配向の保持の良好さから光重合がより好ましい。
【００５６】
光重合を行う場合の照射光強度は、フィルムの厚みや用いる液晶組成物の種類に応じて最適値を選択すればよいが、好ましくは０．０１〜５．０Ｊ／ｃｍ2 の範囲であり、より好ましくは０．１〜３．０Ｊ／ｃｍ2 である。照射光量が０．０１Ｊ／ｃｍ2 より少ない場合は重合基の反応が不十分となる可能性があり、５．０Ｊ／ｃｍ2 より多いと製造コスト上問題である。
【００５７】
本発明の液晶表示装置は、電極を有する基板に挟持された、正の誘電率異方性を有し、電圧無印加時にほぼ水平にかつ螺旋軸を基板に垂直方向にねじれ配向した液晶層からなる液晶セルと、その外側に配置される偏光フィルムとの間に、本発明の光学異方体フィルム、または光学異方体フィルムと基材との積層体から選ばれた少なくとも一つを含むものである。電圧無印加時にほぼ水平にかつ螺旋軸を基板に垂直方向にねじれ配向した液晶層からなる液晶セルの具体例としては、ねじれ角が約９０度のＴＮ型液晶セルやねじれ角が１８０度から３００度のＳＴＮ型液晶セルが挙げられる。本発明の液晶表示装置においては偏光板および本発明の光学異方体フィルムの配置方法は特に限定はなく、要求特性に応じて適当な配置を選ぶことができる。また該液晶表示装置において、光学異方体フィルムは偏光板と液晶セルの間であれば、液晶セルの片側のみに配置されていてもよいし、両側に配置されていてもよい。
【００５８】
【実施例】
以下実施例により本発明を詳細に説明するが、本発明はこれに限定されるものではない。
液晶オリゴマーの相転移温度は走査型示差熱量計（ＤＳＣ）および偏光顕微鏡によるテクスチャー観察により決定した。
また、得られた光学異方体フィルムのねじれ角は、光学異方体フィルムに直線偏光を入射し、出射する直線偏光の振動方向を測定（ＭＣＰＤ−１０００、大塚電子社製を使用）することで求めた。光学異方体フィルムの位相差〔Δｎ・ｄ（Δｎはフィルムのみかけの屈折率異方性、ｄは膜厚を示す。〕はセルギャップ測定装置（ＴＦＭ−１２０ＡＦＴ、オーク製作所製）を用い、得られる透過光スペクトルを解析して求めた。
【００５９】
実施例１
洗浄したガラス基板にポリビニルアルコール配向膜をスピンコート法により成膜し、１００℃で１時間熱処理した。得られた配向膜の膜厚は約０．０５μｍであった。次いで配向膜をラビングマシーンを用いてラビングした。
特公昭６３−４１４００号公報記載の方法と同様にして、下記のビニルモノマー（１）と（２）を７：３の混合比でペンタメチルシクロペンタシロキサンと反応させ環状ペンタシロキサン液晶オリゴマー（Ａ）を得た。
【００６０】
【化３１】
0003934691.tif 000029
【００６１】
この液晶オリゴマーのガラス転移温度は１４℃、等方相への転移温度は１１４℃であり、１４℃〜１１４℃でコレステリック相を示した。また、この液晶オリゴマーとネマチック液晶との組成物の選択反射波長の測定値より外挿した結果、液晶オリゴマー単独の選択反射波長は２８０ｎｍであった。この波長よりこの液晶オリゴマーのコレステリック相螺旋ピッチは０．２μｍと計算される。
次いで上述の方法と同様にビニルモノマー（３）をペンタメチルシクロペンタシロキサンと反応させ環状ペンタシロキサン液晶オリゴマー（Ｂ）を得た。
【化３２】
0003934691.tif 000030
【００６２】
この液晶オリゴマーのガラス転移温度は２０℃、等方相への転移温度は９７℃であり、２０℃〜９７℃でネマチック相を示した。
得られた液晶オリゴマー（Ａ）および（Ｂ）を３：９７（重量比）で混合し、トルエンに固形分が３０ｗｔ％になるように溶解し、さらに光重合開始剤としてイルガキュア―９０７（チバガイギー社製）を液晶オリゴマーに対して２．０ｗｔ％になるように混合した。この溶液をポリビニルアルコール配向膜付きガラス基板にスピンコートした。
【００６３】
得られた液晶オリゴマーフィルムは偏光顕微鏡で観察した結果、コレステリック相を示していることが確認された。また、この液晶オリゴマーは白濁しており、偏光顕微鏡で観察したところ、全く配向していなかった。
次いでこの液晶オリゴマーフィルムを等方相になる温度まで加熱した後、徐冷することにより配向させた。その後、高圧水銀ランプを用いて積算光量が０．２Ｊ／ｃｍ2 になるように紫外線を照射した。
得られた液晶オリゴマー重合物フィルムは光学異方体フィルムであり、この膜厚は３．０μｍであり、ねじれ角は２４３°、室温におけるΔｎ・ｄは０．７４８μｍであった。
また、得られた光学異方体フィルムの５５℃におけるΔｎ・ｄを測定したところ、０．６４６μｍであり、室温におけるΔｎ・ｄの８６％であった。
【００６４】
実施例２
実施例１における液晶オリゴマー（Ａ）および（Ｂ）の比率を４：９６（重量比）で混合した以外は、実施例１と同様にして液晶オリゴマーフィルムを作製した。得られた液晶オリゴマー重合物フィルムは光学異方体フィルムであり、この膜厚は３．４μｍであり、ねじれ角は２２０°、室温におけるΔｎ・ｄは０．９８０μｍであった。
また、得られた光学異方体フィルムの５５℃におけるΔｎ・ｄを測定したところ、０．９０６μｍであり、室温におけるΔｎ・ｄの９２％であった。
【００６５】
比較例１
フィルム面内に光学軸を有し、かつ正の屈折率異方性を有する、熱可塑性高分子からなる一軸配向した位相差フィルムとしてポリカーボネート製の位相差フィルム〔商品名スミカライト（ＳＥＦ―４００４２６）住友化学工業（株）製、Δｎ・ｄ＝３８０ｎｍ、視野角３９°〕のΔｎ・ｄの温度依存性を測定したところ、室温と５５℃でほとんど変化がなかった。
【００６６】
実施例３
実施例１における液晶オリゴマー（Ａ）および（Ｂ）の比率を５：９５（重量比）で混合した以外は、実施例１と同様にして液晶オリゴマーフィルムを作製した。得られた液晶オリゴマー重合物フィルムの膜厚は２．８μｍであり、ねじれ角は２１３°、室温におけるΔｎ・ｄは０．９２５μｍであった。
得られた液晶オリゴマー重合体フィルムは光学異方体フィルムであり、これをＳＴＮ液晶セルと偏光板の間に挿入すると、視野角特性やコントラストに優れたＳＴＮ液晶パネルが得られる。
また、該光学異方体フィルムは、Δｎ・ｄの温度依存性がＳＴＮ液晶セルに近いことから、高温での視野角特性やコントラストが改善できる。
【００６７】
【発明の効果】
本発明のねじれネマチック配向を有する光学異方体フィルムを用いることで、広視野角の位相差板が得られる。
また、これらをＴＮ型やＳＴＮ型液晶表示装置に適用することにより、液晶表示装置の表示特性、特に視野角特性を著しく向上させることができる。
さらに、本発明の光学異方体フィルムは、屈折率異方性の温度依存性が液晶パネルに近いことから、広い温度範囲において液晶セルの視野角特性を改善することができる。